(57)【要約】【課題】感度又は現像性が良好であると共に、耐熱分解性及び耐熱黄変性に優れたパターンを形成し得る感光性樹脂組成物を提供する。【解決手段】本発明の感光性樹脂組成物は、エチレン性不飽和基含有カルボン酸金属塩に由来する構造単位、エチレン性不飽和基含有カルボン酸に由来する構造単位、並びに前記エチレン性不飽和基含有カルボン酸金属塩及び前記エチレン性不飽和基含有カルボン酸以外の他のラジカル重合性単量体に由来する構造単位を有する共重合体と、溶剤と、反応性希釈剤と、光重合開始剤とを含有する。【選択図】なし【特許請求の範囲】
【請求項１】
エチレン性不飽和基含有カルボン酸金属塩に由来する構造単位、エチレン性不飽和基含有カルボン酸に由来する構造単位、並びに前記エチレン性不飽和基含有カルボン酸金属塩及び前記エチレン性不飽和基含有カルボン酸以外の他のラジカル重合性単量体に由来する構造単位を有する共重合体と、溶剤と、反応性希釈剤と、光重合開始剤とを含有する感光性樹脂組成物。
【請求項２】
前記エチレン性不飽和基含有カルボン酸金属塩が２価の金属塩である、請求項１に記載の感光性樹脂組成物。
【請求項３】
前記エチレン性不飽和基含有カルボン酸金属塩が（メタ）アクリル酸金属塩であり、前記エチレン性不飽和基含有カルボン酸が（メタ）アクリル酸である、請求項１又は２に記載の感光性樹脂組成物。
【請求項４】
前記共重合体の酸価が２０〜３００ＫＯＨｍｇ／ｇである、請求項１〜３のいずれか一項に記載の感光性樹脂組成物。
【請求項５】
前記他のラジカル重合性単量体が、芳香環含有単量体、アルキル基の炭素数が１〜９であるアルキル（メタ）アクリレート、炭素数１０〜２０の橋かけ環式炭化水素基を有する（メタ）アクリレート、及びポリアルキレンオキサイド鎖を有する（メタ）アクリレートからなる群から選択される少なくとも１種である、請求項１〜４のいずれか一項に記載の感光性樹脂組成物。
【請求項６】
前記エチレン性不飽和基含有カルボン酸金属塩が（メタ）アクリル酸亜鉛である、請求項１〜５のいずれか一項に記載の感光性樹脂組成物。
【請求項７】
前記共重合体における前記エチレン性不飽和基含有カルボン酸金属塩に由来する構造単位の割合が０．１モル％〜２０モル％である、請求項１〜６のいずれか一項に記載の感光性樹脂組成物。
【請求項８】
エチレン性不飽和基含有カルボン酸金属塩と、エチレン性不飽和基含有カルボン酸と、前記エチレン性不飽和基含有カルボン酸金属塩及び前記エチレン性不飽和基含有カルボン酸以外の他のラジカル重合性単量体とを水酸基を有する溶媒の存在下で重合させる、共重合体の製造方法。
【発明の詳細な説明】
【技術分野】
【０００１】
本発明は、感光性樹脂組成物、及び共重合体の製造方法に関する。特に、本発明は、有機ＥＬディスプレイ、液晶表示装置、固体撮像素子などに組み込まれるカラーフィルターの製造に用いられる感光性樹脂組成物、及びこの感光性樹脂組成物に用いられる共重合体の製造方法に関する。
【背景技術】
【０００２】
近年、省資源及び省エネルギーの観点から、各種コーティング、印刷、塗料、接着剤などの分野において、紫外線、電子線などの活性エネルギー線によって硬化可能な感光性樹脂組成物が広く使用されている。また、プリント配線基板などの電子材料の分野においても、活性エネルギー線によって硬化可能な感光性樹脂組成物がソルダーレジスト、カラーフィルター用レジストなどに使用されている。
【０００３】
カラーフィルターは、一般に、ガラス基板などの透明基板と、透明基板上に形成された赤（Ｒ）、緑（Ｇ）及び青（Ｂ）の画素と、画素の境界に形成されるブラックマトリックスと、画素及びブラックマトリックス上に形成される保護膜とから構成される。このような構成を有するカラーフィルターは、通常、透明基板上にブラックマトリックス、画素及び保護膜を順次形成することによって製造される。画素及びブラックマトリックス（以下、画素及びブラックマトリックスの配列のことを「パターン」という。）の形成方法としては、様々な製造方法が提案されているけれども、感光性樹脂組成物をレジストとして用い、塗布、露光、現像及びベーキングを繰り返すフォトリソグラフィ工法は、耐光性、耐熱性などの耐久性に優れ、ピンホールなどの欠陥が少ないパターンを与えるため、現在の主流となっている。
【０００４】
一般に、フォトリソグラフィ工法に用いられる感光性樹脂組成物は、アルカリ可溶性樹脂、反応性希釈剤、光重合開始剤、及び溶剤を含有する。フォトリソグラフィ工法では、上記の利点を有している反面、ブラックマトリクス、Ｒ、Ｇ及びＢのパターンを繰り返し形成することから、塗膜のバインダーとなるアルカリ可溶性樹脂には、高い耐熱分解性及び耐熱黄変性が要求される。
耐熱分解性を向上させる手段としては、従来、マレイミドを含む単量体をアルカリ可溶性樹脂として用いた感光性樹脂組成物（例えば、特許文献１）が提案されている。
しかしながら、マレイミドを含む単量体は、分子中に含まれる窒素原子を原因とした黄色から黄褐色の着色を与える。特に、加熱処理を行う後硬化の際に着色が進行するという問題がある。
【０００５】
一方、メタクリル酸と、ベンジルメタクリレート、ヒドロキシエチルメタクリレート、ブチルメタクリレート等とを共重合させたアクリル系共重合体を用いた感光性樹脂組成物が知られているけれども、塗膜の耐熱分解性が十分でない。そのため、パターン固着時の加熱工程で熱分解物がアウトガスとなって発生し、基板及び装置を汚染するという問題がある。
また、塗膜の耐熱黄変性を向上させるために、脂環式のシクロヘキシルメタクリレート等を使用したアクリル共重合体を用いた感光性樹脂組成物も知られているけれども、塗膜の耐熱分解性が十分でない。
【０００６】
さらに、塗膜の現像性及び感度を向上させる手段として、パラクミルフェノールのエチレンオキサイド（ＥＯ）変性又はプロピレンオキサイド（ＰＯ）変性（メタ）アクリレートを用いた感光性樹脂組成物が提案されている（例えば、特許文献２及び３）。また、液晶配向用突起形成用ネガ型レジストとしてヒドロキシエチル化フェニルフェノール（メタ）アクリレートを用いた感光性樹脂組成物が提案されている（例えば特許文献４）。しかしながら、これらの感光性樹脂組成物は、耐熱分解性及び耐熱黄変性の両方を満足する塗膜（パターン）を形成することができない。
【先行技術文献】
【特許文献】
【０００７】
【特許文献１】特開２００３−２９０１８号公報
【特許文献２】特開２００４−１０１７２８号公報
【特許文献３】特開２００６−２１５４５２号公報
【特許文献４】特開２００９−１０９８７９号公報
【発明の概要】
【発明が解決しようとする課題】
【０００８】
上記のように、従来の感光性樹脂組成物は、感度、現像性、耐熱分解性及び耐熱黄変性の全てを満足するパターンを形成することができないという問題がある。
したがって、本発明は、上記のような課題を解決するためになされたものであり、感度又は現像性が良好であると共に、耐熱分解性及び耐熱黄変性に優れたパターンを形成し得る感光性樹脂組成物を提供することを目的とする。
また、上記のような特性を有する感光性樹脂組成物を与える共重合体の製造方法を提供することを目的とする。
【課題を解決するための手段】
【０００９】
本発明者らは、鋭意研究を行った結果、特定の３種類の単量体を重合させた共重合体を含む感光性樹脂組成物が、上記の問題を全て解決し得ることを見出し、本発明を完成するに至った。
すなわち、本発明は、以下の第（１）項〜第（８）項である。
（１）エチレン性不飽和基含有カルボン酸金属塩に由来する構造単位、エチレン性不飽和基含有カルボン酸に由来する構造単位、並びに前記エチレン性不飽和基含有カルボン酸金属塩及び前記エチレン性不飽和基含有カルボン酸以外の他のラジカル重合性単量体に由来する構造単位を有する共重合体と、溶剤と、反応性希釈剤と、光重合開始剤とを含有する感光性樹脂組成物。
【００１０】
（２）前記エチレン性不飽和基含有カルボン酸金属塩が２価の金属塩である、第（１）項に記載の感光性樹脂組成物。
（３）前記エチレン性不飽和基含有カルボン酸金属塩が（メタ）アクリル酸金属塩であり、前記エチレン性不飽和基含有カルボン酸が（メタ）アクリル酸である、第（１）項又は第（２）項に記載の感光性樹脂組成物。
（４）前記共重合体の酸価が２０〜３００ＫＯＨｍｇ／ｇである、第（１）項〜第（３）項のいずれか一項に記載の感光性樹脂組成物。
（５）前記他のラジカル重合性単量体が、芳香環含有単量体、アルキル基の炭素数が１〜９であるアルキル（メタ）アクリレート、炭素数１０〜２０の橋かけ環式炭化水素基を有する（メタ）アクリレート、及びポリアルキレンオキサイド鎖を有する（メタ）アクリレートからなる群から選択される少なくとも１種である、第（１）項〜第（４）項のいずれか一項に記載の感光性樹脂組成物。
【００１１】
（６）前記エチレン性不飽和基含有カルボン酸金属塩が（メタ）アクリル酸亜鉛である、第（１）項〜第（５）項のいずれか一項に記載の感光性樹脂組成物。
（７）前記共重合体における前記エチレン性不飽和基含有カルボン酸金属塩に由来する構造単位の割合が０．１モル％〜２０モル％である、第（１）項〜第（６）項のいずれか一項に記載の感光性樹脂組成物。
（８）エチレン性不飽和基含有カルボン酸金属塩と、エチレン性不飽和基含有カルボン酸と、前記エチレン性不飽和基含有カルボン酸金属塩及び前記エチレン性不飽和基含有カルボン酸以外の他のラジカル重合性単量体とを水酸基を有する溶媒の存在下で重合させる、共重合体の製造方法。
【発明の効果】
【００１２】
本発明によれば、感度又は現像性が良好であると共に、耐熱分解性及び耐熱黄変性に優れたパターンを形成し得る感光性樹脂組成物を提供することができる。
また、本発明によれば、上記のような特性を有する感光性樹脂組成物を与える共重合体の製造方法を提供することができる。
【発明を実施するための形態】
【００１３】
本発明の感光性樹脂組成物は、共重合体、溶剤、反応性希釈剤及び光重合開始剤を含有する。
本発明の感光性樹脂組成物に用いられる共重合体は、エチレン性不飽和基含有カルボン酸金属塩に由来する構造単位と、エチレン性不飽和基含有カルボン酸に由来する構造単位と、前記エチレン性不飽和基含有カルボン酸金属塩及び前記エチレン性不飽和基含有カルボン酸以外の他のラジカル重合性単量体に由来する構造単位とを有する。
【００１４】
エチレン性不飽和基含有カルボン酸金属塩としては、特に限定されず、当該技術分野において公知のものを用いることができる。金属塩の金属としては、Ａｌ、Ｚｎ、Ｋ、Ｃａ、Ｍｇなどを用いることができる。これらの中でもＺｎ、Ｃａのような２価の金属塩であれば、イオン架橋ができるため好ましい。エチレン性不飽和基含有カルボン酸金属塩の例としては、（メタ）アクリル酸アルミニウム、（メタ）アクリル酸亜鉛、（メタ）アクリル酸カリウム、（メタ）アクリル酸カルシウム、（メタ）アクリル酸マグネシウムなどの（メタ）アクリル酸金属塩、クロトン酸金属塩、桂皮酸金属塩などが挙げられる。これらの化合物は、単独又は２種以上を組み合わせて用いることができる。また、これらの化合物の中でも、耐熱分解性を向上させる観点から、（メタ）アクリル酸金属塩が好ましく、（メタ）アクリル酸亜鉛がより好ましい。エチレン性不飽和基含有カルボン酸金属塩として（メタ）アクリル酸亜鉛を用いた場合、（メタ）アクリル酸亜鉛は、二官能（メタ）アクリレートとして共重合体中に取り込まれるため、ポリマー間を架橋したり、下記式（１）に示すような環状構造を形成したりして共重合体中に含まれると考えられる。なお、（メタ）アクリルとは「メタクリル」及び「アクリル」から選択される１種以上を意味する。
【００１５】
【化１】
2018173474.tif 000002
【００１６】
式（１）中、Ｒ１は水素原子又はメチル基を表す。
【００１７】
エチレン性不飽和基含有カルボン酸としては、特に限定されず、当該技術分野において公知のものを用いることができる。例えば、エチレン性不飽和基含有カルボン酸として、（メタ）アクリル酸、クロトン酸、桂皮酸又はそれらの混合物を用いることができる。また、エチレン性不飽和基含有カルボン酸のカルボキシル基に、グリシジル（メタ）アクリレート等のエチレン性不飽和基を有するグリシジル基含有単量体、次いで無水フタル酸、無水マレイン酸等の多塩基酸無水物を付加させてカルボン酸基を導入した構造を有するものを用いてもよい。さらに、エチレン性不飽和基を有するグリシジル基含有単量体のグリシジル基に、エチレン性不飽和基含有カルボン酸、次いで多塩基酸無水物を付加させてカルボン酸基を導入した構造を有するものを用いてもよい。特に、共重合体を合成する際の反応性の観点からは、エチレン性不飽和基含有カルボン酸は（メタ）アクリル酸であることが好ましい。
【００１８】
エチレン性不飽和基含有カルボン酸金属塩及びエチレン性不飽和基含有カルボン酸以外の他のラジカル重合性単量体（以下、「他のラジカル重合性単量体」とも言う。）としては、特に限定されず、当該技術分野において公知のものを用いることができる。他のラジカル重合性単量体の例としては、芳香環含有単量体、アルキル基の炭素数が１〜９であるアルキル（メタ）アクリレート、炭素数１０〜２０の橋かけ環式炭化水素基を有する（メタ）アクリレート、及びポリアルキレンオキサイド鎖を有する（メタ）アクリレートが挙げられる。これらの化合物は、単独又は２種以上を組み合わせて用いることができる。
【００１９】
芳香環含有単量体としては、特に限定されず、当該技術分野において公知のものを用いることができる。芳香環含有単量体の例としては、スチレンのα−、ｏ−、ｍ−、ｐ−アルキル、ニトロ、シアノ、アミド誘導体；ベンジル（メタ）アクリレート；ロジン（メタ）アクリレート；ナフタレン（メタ）アクリレート；アントラセン（メタ）アクリレートなどが挙げられる。これらの化合物は、単独又は２種以上を組み合わせて用いることができる。また、これらの化合物の中でも、反応性、耐熱性や入手のし易さの観点から、ビニルトルエン（メチルスチレン）が好ましい。
【００２０】
アルキル基の炭素数が１〜９であるアルキル（メタ）アクリレートとしては、特に限定されず、当該技術分野において公知のものを用いることができる。このようなアルキル（メタ）アクリレートの例としては、メチル（メタ）アクリレート、エチル（メタ）アクリレート、ｎ−プロピル（メタ）アクリレート、イソ−プロピル（メタ）アクリレート、ｎ−ブチル（メタ）アクリルレート、ｓｅｃ−ブチル（メタ）アクリレート、イソ−ブチル（メタ）アクリレート、ｔｅｒｔ−ブチル（メタ）アクリルレート、ペンチル（メタ）アクリレート、ネオペンチル（メタ）アクリレート、イソアミル（メタ）アクリレート、ヘキシル（メタ）アクリレート、２−エチルヘキシル（メタ）アクリレートなどが挙げられる。これらの化合物は、単独又は２種以上を組み合わせて用いることができる。また、これらの化合物の中でも、現像性を向上させる観点から、２−エチルヘキシル（メタ）アクリレートが好ましい。
【００２１】
炭素数１０〜２０の橋かけ環式炭化水素基を有する（メタ）アクリレートとしては、特に限定されず、当該技術分野において公知のものを用いることができる。
ここで、本明細書において「橋かけ環式炭化水素」とは、アダマンタン、ノルボルナンに代表される、下記式（２）又は（３）で表される構造を有するものを意味する。また、「橋かけ環式炭化水素基」とは、当該構造から一部の水素を除いた残りの部分に相当する基を意味する。
【００２２】
【化２】
2018173474.tif 000003
【００２３】
式（１）中、Ａ１及びＢ１はそれぞれ同一であっても異なっていてもよく、直鎖又は分岐アルキレン基（環式を含む。）を表し、Ｒ１は水素原子又はメチル基を表す。また、Ａ１とＢ１とが結合して環構造を形成していてもよい。
【００２４】
【化３】
2018173474.tif 000004
【００２５】
式（２）中、Ａ２、Ｂ２及びＬはそれぞれ同一であっても異なっていてもよく、直鎖又は分岐アルキレン基（環式を含む。）を表し、Ｒ２は水素原子又はメチル基を表す。また、Ａ２と、Ｂ２と、Ｌとが結合して環構造を形成していてもよい。
【００２６】
炭素数１０〜２０の橋かけ環式炭化水素基を有する（メタ）アクリレートは、単一種又は２種以上を組み合わせて用いることができる。また、このような（メタ）アクリレートの中でも、アダマンチル（メタ）アクリレート又は下記式（４）で表される構造を有する（メタ）アクリレートがより好ましい。
【００２７】
【化４】
2018173474.tif 000005
【００２８】
式（４）中、Ｒ３〜Ｒ５及びＲ８はそれぞれ同一であっても異なっていてもよく、水素原子又はメチル基を表す。Ｒ６及びＲ７はそれぞれ同一であっても異なっていてもよく、水素原子又はメチル基を表すか、或いは互いに結合して飽和又は不飽和の環を形成していてもよく、当該環は好ましくは５員環又は６員環である。
【００２９】
炭素数１０〜２０の橋かけ環式炭化水素基を有する好ましい（メタ）アクリレートの例としては、ジシクロペンテニル（メタ）アクリレート、ジシクロペンタニル（メタ）アクリレート、イソボルニル（メタ）アクリレート、アダマンチル（メタ）アクリレートなどが挙げられる。これらの化合物の中でも、耐熱分解性、密着性、現像性などを向上させる観点から、ジシクロペンタニルメタクリレートが好ましい。
【００３０】
ポリアルキレンオキサイド鎖を有する（メタ）アクリレートとしては、特に限定されず、当該技術分野において公知のものを用いることができる。ここで、ポリアルキレンオキサイド鎖としては、特に限定されないが、ポリエチレンオキサイド鎖、ポリプロピレンオキサイド鎖が好ましい。
このような（メタ）アクリレートの例としては、ポリエチレングリコールモノ（メタ）アクリレート、ポリプロピレングルコールモノ（メタ）アクリレートなどが挙げられる。また、これらの化合物は、ポリエチレンオキサイド鎖又はポリプロピレンオキサイド鎖の末端がアルコキシ基及び／又は芳香環エーテルで置換されていてもよい。そのような化合物としては、メトキシポリエチレングリコールモノ（メタ）アクリレート、メトキシポリプロピレングリコールモノ（メタ）アクリレートなどが挙げられる。これらの化合物は、単独又は２種以上を組み合わせて用いることができる。また、これらの化合物の中でも、現像性を向上させる観点から、メトキシポリエチレングリコールモノ（メタ）アクリレートが好ましい。
【００３１】
また、感度及び現像性を向上させる観点から、他のラジカル重合性単量体として、前記以外のエチレン性不飽和基を有するラジカル重合性化合物を用いることもできる。このようなラジカル重合性化合物の例としては、ブタジエンなどのジエン類；ラウリル（メタ）アクリレート、ドデシル（メタ）アクリレート、シクロペンチル（メタ）アクリレート、メチルシクロヘキシル（メタ）アクリレート、エチルシクロヘキシル（メタ）アクリレート、１，４−シクロヘキサンジメタノールモノ（メタ）アクリレート、ノルボルニル（メタ）アクリレート、５−メチルノルボルニル（メタ）アクリレート、５−エチルノルボルニル（メタ）アクリレート、アリル（メタ）アクリレート、テトラヒドロフルフリル（メタ）アクリレート、１，１，１−トリフルオロエチル（メタ）アクリレート、パーフルオロエチル（メタ）アクリレート、パーフルオロ−ｎ−プロピル（メタ）アクリレート、パーフルオロ−イソ−プロピル（メタ）アクリレート、トリフェニルメチル（メタ）アクリレート、クミル（メタ）アクリレート、３−（Ｎ，Ｎ−ジメチルアミノ）プロピル（メタ）アクリレート、グリセリロールモノ（メタ）アクリレート、ブタントリオールモノ（メタ）アクリレート、ペンタントリオールモノ（メタ）アクリレートなどの（メタ）アクリル酸エステル類；（メタ）アクリル酸アミド、（メタ）アクリル酸Ｎ，Ｎ−ジメチルアミド、（メタ）アクリル酸Ｎ，Ｎ−ジエチルアミド、（メタ）アクリル酸Ｎ，Ｎ−ジプロピルアミド、（メタ）アクリル酸Ｎ，Ｎ−ジ−イソ−プロピルアミド、（メタ）アクリル酸アントラセニルアミドなどの（メタ）アクリル酸アミド；（メタ）アクリル酸アニリド、（メタ）アクリロイルニトリル、アクロレイン、塩化ビニル、塩化ビニリデン、フッ化ビニル、フッ化ビニリデン、Ｎ−ビニルピロリドン、ビニルピリジン、酢酸ビニル、ビニルトルエンなどのビニル化合物；スチレン、；シトラコン酸ジエチル、マレイン酸ジエチル、フマル酸ジエチル、イタコン酸ジエチルなどの不飽和ジカルボン酸ジエステル；グリシジル（メタ）アクリレート、脂環式エポキシを有する３,４−エポキシシクロヘキシルメチル（メタ）アクリレートおよびそのラクトン付加物[例えば、ダイセル化学工業（株）製サイクロマーＡ２００、Ｍ１００]、３，４−エポキシシクロヘキシルメチル−３’，４’−エポキシシクロヘキサンカルボキシレートのモノ（メタ）アクリル酸エステル、ジシクロペンテニル（メタ）アクリレートのエポキシ化物、ジシクロペンテニルオキシエチル（メタ）アクリレートのエポキシ化物などのエポキシ基を有するラジカル重合性モノマー；無水マレイン酸、無水イタコン酸、無水シトラコン酸などの不飽和多塩基酸無水物が挙げられる。これらは、単独又は２種以上を組み合わせて用いることができる。
【００３２】
本発明の感光性樹脂組成物に用いられる共重合体は、上記の化合物を共重合させることによって製造することができる。したがって、この共重合体は、共重合に使用した化合物に由来する構造単位（モノマー単位）を有する。
共重合体の構造は、使用する化合物の種類及び量によって異なるため、一義的に定義することはできないが、この共重合体は、エチレン性不飽和基含有カルボン酸及びエチレン性不飽和基含有カルボン酸金属塩に由来する構造単位においてカルボキシル基を有するため、感度及び現像性を向上させることができる。また、この共重合体は、後述のように側鎖にエチレン性不飽和基を有する化合物を導入することにより、感度及び現像性をより一層向上させることができる。
【００３３】
共重合体における各構造単位の割合は特に限定されないが、所望の耐熱分解性、現像性などの特性を安定して確保する観点から、エチレン性不飽和基含有カルボン酸金属塩に由来する構造単位の割合が、好ましくは０．１モル％〜２０モル％、より好ましくは４モル％〜１５モル％である。エチレン性不飽和基含有カルボン酸金属塩に由来する構造単位の割合が０．１モル％以上であれば、十分な耐熱分解性を得ることができる。また、エチレン性不飽和基含有カルボン酸金属塩に由来する構造単位の割合が２０モル％以下であれば、レジストとしての特性（例えば、現像性）を十分に維持することができる。
【００３４】
共重合体において、エチレン性不飽和基含有カルボン酸に由来する構造単位の割合は、現像性の観点から、好ましくは５モル％〜７０モル％、より好ましくは１０モル％〜６０モル％である。エチレン性不飽和基含有カルボン酸に由来する構造単位の割合が５モル％以上であれば、十分な現像性を得ることができる。また、エチレン性不飽和基含有カルボン酸に由来する構造単位の割合が７０モル％以下であれば、十分な密着性を得ることができる。
【００３５】
共重合体において、他のラジカル重合性単量体に由来する構造単位の割合は、感度、現像性、耐熱分解性及び耐熱黄変性をバランス良く向上させる観点から、好ましくは２９．９モル％〜９４．９モル％、より好ましくは３６モル％〜８６モル％である。他のラジカル重合性単量体に由来する構造単位の割合が２９．９モル％以上であれば、所望の現像性及び感度を得ることができる。また、他のラジカル重合性単量体に由来する構造単位の割合が９４．９モル％以下であれば、エチレン性不飽和基含有カルボン酸金属塩及びエチレン性不飽和基含有カルボン酸に由来する構造単位の割合が多くなるため、十分な耐熱分解性及び耐熱黄変性を得ることができる。
【００３６】
共重合体を得るための共重合反応は、当該技術分野において公知のラジカル重合方法に従って行うことができる。例えば、上記の化合物を溶剤に溶解した後、その溶液に重合開始剤を添加し、５０℃〜１３０℃で１時間〜２０時間反応させればよい。
共重合反応に用いるエチレン性不飽和基含有カルボン酸金属塩、エチレン性不飽和基含有カルボン酸及び他のラジカル重合性単量体の配合割合としては、特に限定されず、所望の構造単位の割合に応じて適宜調整すればよい。
【００３７】
共重合反応に用いることが可能な溶剤としては、特に限定されないが、例えば、プロピレングリコールモノメチルエーテル、プロピレングリコールモノメチルエーテルアセテートなどのグリコールエーテル系溶剤；乳酸エチルなどのエステル系溶剤、メトキシブタノールなどのアルコール系溶剤；トルエン、キシレンなどの炭化水素系溶剤；酢酸エチルなどの反応性官能基を有していない溶剤が挙げられる。これらの溶剤は、単独又は２種以上を組み合わせて用いることができる。また、これらの溶剤の中でも、プロピレングリコールモノメチルエーテル、アルコール系溶剤などの水酸基を有する溶媒が好ましい。
【００３８】
溶剤の使用量は、特に限定されないが、エチレン性不飽和基含有カルボン酸金属塩と、エチレン性不飽和基含有カルボン酸と、他のラジカル重合性単量体との合計を１００質量部とした場合に、一般に３０質量部〜１，０００質量部、好ましくは５０質量部〜８００質量部である。特に、溶剤の使用量を１，０００質量部以下とすることにより、連鎖移動作用によって共重合体の分子量の低下を抑制し、且つ共重合体の粘度を適切な範囲に制御することができる。また、溶剤の使用量を３０質量部以上とすることにより、異常な重合反応を防止し、重合反応を安定して行うことができると共に、共重合体の着色及びゲル化を防止することもできる。
【００３９】
共重合反応に用いることが可能な重合開始剤としては、特に限定されないが、例えば、アゾビスイソブチロニトリル、アゾビスイソバレロニトリル、過酸化ベンゾイル、ｔ−ブチルパーオキシ−２−エチルヘキサノエートなどが挙げられる。これらの重合開始剤は、単独又は２種以上を組み合わせて用いることができる。
重合開始剤の使用量は、エチレン性不飽和基含有カルボン酸金属塩と、エチレン性不飽和基含有カルボン酸と、他のラジカル重合性単量体との合計を１００質量部とした場合に、一般に０．５質量部〜２０質量部、好ましくは１．０質量部〜１０質量部である。
なお、共重合反応については、使用する成分の種類によっては、溶剤を使用せずに、エチレン性不飽和基含有カルボン酸金属塩、エチレン性不飽和基含有カルボン酸、並びに他のラジカル重合性単量体のみを用い、又はこれらに少量の重合開始剤を加えて、塊状重合を行ってもよい。
【００４０】
また、共重合体は、感度及び現像性を向上させる観点から、付加反応によってエチレン性不飽和基を共重合体に導入してもよい。例えば、共重合体中のカルボキシル基に、グリシジル（メタ）アクリレートなどのエチレン性不飽和基を有するエポキシ基含有単量体を反応させればよい。また、共重合体中にエポキシ基及び酸無水物基が存在する場合、（メタ）アクリル酸などのエチレン性不飽和基を有するカルボキシル基含有単量体及びエチレン性不飽和基を有する水酸基含有単量体をそれぞれ反応させればよい。
上記のような付加反応を行う場合、共重合体に、各単量体、重合禁止剤及び触媒を加えた後、５０〜１５０℃、好ましくは８０〜１３０℃で反応を行えばよい。この付加反応では、共重合反応に用いた溶剤が含まれていても特に問題はないため、共重合反応が終了した後に溶剤を除去する必要がない。
【００４１】
付加反応に用いることが可能な単量体としては、特に限定されず、上記で例示したラジカル重合性単量体と同じものを用いることができる。
付加反応に用いられる重合禁止剤は、共重合体の重合によるゲル化を防ぐために添加される。重合禁止剤としては、特に限定されないが、例えば、ハイドロキノン、メチルハイドロキノン、ハイドロキノンモノメチルエーテルなどが挙げられる。また、触媒としては、特に限定されないが、例えば、トリエチルアミンなどの第３級アミン；トリエチルベンジルアンモニウムクロライドなどの第４級アンモニウム塩；トリフェニルホスフィンなどのリン化合物；クロムのキレート化合物などが挙げられる。
【００４２】
共重合体の酸価は、特に限定されないが、通常２０ＫＯＨｍｇ／ｇ〜３００ＫＯＨｍｇ／ｇ、好ましくは３０ＫＯＨｍｇ／ｇ〜２００ＫＯＨｍｇ／ｇである。この酸価が２０ＫＯＨｍｇ／ｇ以上でれば、感光性樹脂組成物の現像性を十分に得ることができる。また、この酸価が３００ＫＯＨｍｇ／ｇ以下であれば、アルカリ現像液に対して露光部分（光硬化部分）が溶解し易くなることもなく、現像性が良好である。
ここで、本明細書において「共重合体の酸価」とは、ＪＩＳ  Ｋ６９０１  ５．３に従って測定された共重合体の酸価を意味し、共重合体１ｇ中に含まれる酸性成分を中和するのに要する水酸化カリウムのｍｇ数である。
【００４３】
また、共重合体の重量平均分子量は、特に限定されないが、通常１，０００〜５０，０００、好ましくは３，０００〜４０，０００である。共重合体の重量平均分子量が１，０００以上であれば、現像後にパターンの欠けが発生しない。また、共重合体の重量平均分子量が５０，０００以下であれば、現像時間が短くなり、実用的である。
ここで、本明細書において「共重合体の重量平均分子量」とは、ゲル・パーミエーション・クロマトグラフィーＳｈｏｄｅｘ  ＧＰＣ−１０１（昭和電工社製）を用いて下記条件にて測定されるポリスチレン換算の分子量を意味する。
カラム：昭和電工株式会社製、ショウデックス（登録商標）ＬＦ−８０４＋ＬＦ−８０４
カラム温度：４０℃
試料：共重合体の０．２質量％テトラヒドロフラン溶液
流量：１ｍＬ／分
展開溶媒：テトラヒドロフラン
検出器：昭和電工株式会社製、示差屈折計（ショウデックス（登録商標）ＲＩ−７１Ｓ
【００４４】
また、共重合体がエチレン性不飽和基を有する場合、その不飽和基当量は、特に限定されないが、通常１００ｇ／ｍｏｌ〜４０００ｇ／ｍｏｌ、好ましくは２００ｇ／ｍｏｌ〜３０００ｇ／ｍｏｌである。共重合体の不飽和基当量が１００ｇ／ｍｏｌ以上であれば、耐熱分解性、耐熱黄変性をより高めるのに効果的である。また、共重合体の不飽和基当量が４０００ｇ／ｍｏｌ未満であれば、感度をより高めるのに効果的である。
【００４５】
本発明の感光性樹脂組成物に用いられる溶剤としては、共重合体と反応しない不活性な溶剤であれば特に限定されない。
溶剤は、共重合体を製造する際（共重合反応）に用いた溶剤と同じものを用いることができる。また、溶剤は、共重合反応後に含まれている溶剤をそのまま用いることもでき、新たに加えることもできる。なお、感光性樹脂組成物にその他の成分を加える場合には、その成分に共存しているものであってもよい。
溶剤の例としては、プロピレングリコールモノメチルエーテル、プロピレングリコールモノメチルエーテルアセテート、ジプロピレングリコールモノメチルエーテルアセテート、酢酸エチル、酢酸ブチル、酢酸イソプロピル、乳酸エチル、メトキシブタノール、ジプロピレングリコールモノメチルエーテル、トリプロピレングリコールモノメチルエーテル、エチレングリコールモノメチルエーテル、ジエチレングリコールモノメチルエーテル、メチルエチルケトン、メチルイソブチルケトン、シクロヘキサノン、エチレングリコールモノエチルエーテルアセテート、ジエチレングリコールエチルエーテルアセテートなどが挙げられる。これらの溶剤は、単独又は２種以上を組み合わせて用いることができる。また、これらの溶剤の中でも、共重合体を製造する際（共重合反応）において使用されるプロピレングリコールモノメチルエーテル、プロピレングリコールモノメチルエーテルアセテートなどのグリコールエーテル系溶剤が好ましい。
【００４６】
感光性樹脂組成物における溶剤の配合量は、共重合体の量を１００質量部とした場合に、一般に３０質量部〜１，０００質量部、好ましくは５０質量部〜８００質量部であり、より好ましくは１００質量部〜７００質量部である。この範囲の配合量とすることにより、適切な粘度を有する感光性樹脂組成物を得ることができる。
【００４７】
本発明の感光性樹脂組成物に用いられる反応性希釈剤としては、特に限定されないが、例えば、スチレン、α−メチルスチレン、α−クロロメチルスチレン、ビニルトルエン、ジビニルベンゼン、ジアリルフタレート、ジアリルベンゼンホスホネートなどの芳香族ビニル系モノマー類；酢酸ビニル、アジピン酸ビニルなどのポリカルボン酸モノマー類；メチル（メタ）アクリレート、エチル（メタ）アクリレート、プロピル（メタ）アクリレート、ブチル（メタ）アクリレート、β−ヒドロキシエチル（メタ）アクリレート、ヒドロキシプロピル（メタ）アクリレート、エチレングリコールジ（メタ）アクリレート、ジエチレングリコールジ（メタ）アクリレート、プロピレングリコールジ（メタ）アクリレート、エチレングリコールジ（メタ）アクリレート、トリメチロールプロパンジ（メタ）アクリレート、トリメチロールプロパントリ（メタ）アクリレート、ペンタエリスリトールテトラ（メタ）アクリレート、ジペンタエリスリトールヘキサ（メタ）アクリレート、トリス（ヒドロキシエチル）イソシアヌレートのトリ（メタ）アクリレートなどの（メタ）アクリル系モノマー；トリアリルシアヌレートなどが挙げられる。これらは、単独又は２種以上を組み合わせて用いることができる。
【００４８】
感光性樹脂組成物における反応性希釈剤の配合量は、共重合体の量を１００質量部とした場合に、一般に１０〜９０質量部、好ましくは２０〜８０質量部であり、より好ましくは２５〜７０質量部である。この範囲の配合量とすることにより、適切な粘度及び光硬化性を有する感光性樹脂組成物を得ることができる。
【００４９】
本発明の感光性樹脂組成物に用いられる光重合開始剤としては、特に限定されないが、ベンゾイン、ベンゾインメチルエーテル、ベンゾインエチルエーテルなどのベンゾイン及びそのアルキルエーテル類；アセトフェノン、２，２−ジメトキシ−２−フェニルアセトフェノン、１，１−ジクロロアセトフェノン、４−（１−ｔ−ブチルジオキシ−１−メチルエチル）アセトフェノンなどのアセトフェノン類；１−ヒドロキシシクロヘキシルフェニルケトン、２−ヒドロキシ−２−メチル−１−フェニルプロパン−１−オンなどのアルキルフェノン類；２−メチルアントラキノン、２−アミルアントラキノン、２−ｔ−ブチルアントラキノン、１−クロロアントラキノンなどのアントラキノン類；２，４−ジメチルチオキサントン、２，４−ジイソプロピルチオキサントン、２−クロロチオキサントンなどのチオキサントン類；アセトフェノンジメチルケタール、ベンジルジメチルケタールなどのケタール類；ベンゾフェノン、４−（１−ｔ−ブチルジオキシ−１−メチルエチル）ベンゾフェノン、３，３’，４，４’−テトラキス（ｔ−ブチルジオキシカルボニル）ベンゾフェノンなどのベンゾフェノン類；１，２−オクタンジオン，１−［４−（フェニルチオ）−２−（Ｏ−ベンゾイルオキシム）］、エタノン，１−［９−エチル−６−（２−メチルベンゾイル）−９Ｈ−カルバゾール−３−イル］，１−（０−アセチルオキシム）などのオキシムエステル類；２−メチル−１−［４−（メチルチオ）フェニル］−２−モルホリノ−プロパン−１−オン；２−ベンジル−２−ジメチルアミノ−１−（４−モルホリノフェニル）ブタノン−１；２，４，６−トリメチルベンゾイルジフェニルホスフィンオキサイド、ビス（２，４，６−トリメチルベンゾイル）フェニルホスフィンオキサイドなどのアシルホスフィンオキサイド類；キサントン類などが挙げられる。これらは、単独又は２種以上を組み合わせて用いることができる。
【００５０】
感光性樹脂組成物における光重合性開始剤の配合量は、共重合体の量を１００質量部とした場合に、一般に０．１質量部〜３０質量部、好ましくは０．５質量部〜２０質量部、より好ましくは１質量部〜１５質量部である。光重合性開始剤の配合量が、上記範囲内であると、感光性樹脂組成物の光硬化性がより適切になる。
【００５１】
感光性樹脂組成物は、上記の成分に加えて、所定の特性を付与するために、公知のカップリング剤、レベリング剤、熱重合禁止剤などの公知の添加剤を配合してもよい。これらの添加剤の配合量は、本発明の効果を阻害しない範囲であれば特に限定されない。
【００５２】
感光性樹脂組成物は、公知の混合装置を用い、上記の成分を混合することによって製造することができる。なお、混合する成分の順序は、特に限定されず、全成分を一緒に混合してもよいし、共重合体と溶剤とを混合した後に反応性希釈剤を添加して混合してもよい。
【００５３】
上記のようにして得られる本発明の感光性樹脂組成物は、アルカリ現像性を有しているので、アルカリ水溶液を用いることによって現像を行うことができる。特に、本発明の感光性樹脂組成物は、感度又は現像性が良好であると共に、耐熱分解性及び耐熱黄変性に優れたパターンを形成することができる。そのため、本発明の感光性樹脂組成物は、各種レジスト、特に、有機ＥＬディスプレイ、液晶表示装置、固体撮像素子に組み込まれるカラーフィルターを製造するために用いられるレジストとして用いるのに適している。
なお、本発明の感光性樹脂組成物は、各種レジストに用いることに特に適しているが、他の用途に使用することも可能である。例えば、本発明の感光性樹脂組成物は、耐熱分解性及び耐熱黄変性などの様々な特性に優れた硬化膜を与えるので、各種コーティング、接着剤、印刷インキ用バインダーなどに用いることもできる。
【００５４】
本発明の感光性樹脂組成物は、当該技術分野において公知の方法に従って使用することができる。
例えば、本発明の感光性樹脂組成物を各種レジストとして用いる場合、感光性樹脂組成物を塗布して硬化させた後、所望のパターンに露光して現像及びベーキングすることにより、所望のパターンを得ることができる。
感光性樹脂組成物の塗布方法としては、特に限定されないが、スクリーン印刷法、ロールコート法、カーテンコート法、スプレーコート法、スピンコート法などを用いることができる。また、感光性樹脂組成物の塗布後、必要に応じて、循環式オーブン、赤外線ヒーター、ホットプレートなどの加熱手段を用いて加熱することにより、溶剤を揮発させてもよい。加熱条件は、特に限定されず、使用する感光性樹脂組成物の種類に応じて適宜設定すればよい。一般には、５０℃〜１２０℃の温度で３０秒〜３０分加熱すればよい。
【００５５】
露光に用いられる光源としては、特に限定されないが、低圧水銀ランプ、中圧水銀ランプ、高圧水銀ランプ、キセノンランプ、メタルハライドランプなどを用いることができる。また、露光量も、特に限定されず、使用する感光性樹脂組成物の種類に応じて適宜調整すればよい。
【００５６】
現像に用いられるアルカリ水溶液としては、特に限定されないが、炭酸ナトリウム、炭酸カリウム、炭酸カルシウム、水酸化ナトリウム、水酸化カリウムなどの水溶液；エチルアミン、ジエチルアミン、ジメチルエタノールアミンなどのアミン系化合物の水溶液；３−メチル−４−アミノ−Ｎ，Ｎ−ジエチルアニリン、３−メチル−４−アミノ−Ｎ−エチル−Ｎ−β−ヒドロキシエチルアニリン、３−メチル−４−アミノ−Ｎ−エチル−Ｎ−β−メタンスルホンアミドエチルアニリン、３−メチル−４−アミノ−Ｎ−エチル−Ｎ−β−メトキシエチルアニリン及びこれらの硫酸塩、塩酸塩又はｐ−トルエンスルホン酸塩などのｐ−フェニレンジアミン系化合物の水溶液などを用いることができる。これらの中でも、ｐ−フェニレンジアミン系化合物の水溶液を用いることが好ましい。なお、これらの水溶液には、必要に応じて消泡剤や界面活性剤を添加してもよい。また、上記のアルカリ水溶液による現像の後、水洗して乾燥させることが好ましい。
【００５７】
ベーキングの条件は、特に限定されず、使用する感光性樹脂組成物の種類に応じて加熱処理を行えばよい。一般には、１３０〜２５０℃で１０〜６０分間加熱すればよい。
【実施例】
【００５８】
以下、実施例を参照して本発明を詳細に説明するが、本発明は、これらの実施例によって限定されない。
なお、この実施例において、部及びパーセントとあるのは特に断らない限り、全て質量基準である。また、共重合体の酸化及び重量平均分子量は、上記で説明した通りに従って測定した。
【００５９】
＜共重合体の製造＞
（製造例１）
攪拌装置、滴下ロート、コンデンサー、温度計及びガス導入管を備えたフラスコに、２９７．９ｇのプロピレングリコールモノメチルエーテル及び１０．４ｇのアクリル酸亜鉛（ＣＨ２＝ＣＨＣＯＯ）２Ｚｎを入れた後、窒素置換しながら攪拌し、１２０℃に昇温した。次に、８８．５ｇのビニルトルエン及び１７．２ｇのメタクリル酸からなる単量体混合物に、１１．６ｇのｔ−ブチルパーオキシ−２−エチルヘキサノエート（重合開始剤）を添加したものを滴下ロートから前記フラスコ中に滴下した。滴下終了後、１２０℃で２時間攪拌して共重合反応を行い、共重合体を生成させ、試料Ｎｏ．１（酸価８８ＫＯＨｍｇ／ｇ、重量平均分子量４，０００、固形分濃度３０質量％）の共重合体を得た。
【００６０】
（製造例２〜６及び比較製造例１）
表１に記載の原料を用いる以外は製造例１と同様の条件にして共重合反応を行い、試料Ｎｏ．２〜７の共重合体を得た。得られた共重合体の酸価、重量平均分子量及び固形分濃度を表１に示す。
【００６１】
【表１】
2018173474.tif 000006
【００６２】
＜感光性樹脂組成物の製造＞
上記で製造した試料Ｎｏ．１〜７の共重合体を用いて感光性樹脂組成物を製造した。その製造方法は以下の通りである。
試料Ｎｏ．１〜７の共重合体（固形分）１００質量部に対して、ペンタエリスリトールテトラアクリレート（反応性希釈剤）３０質量部、２，２−ジメトキシ−２−フェニルアセトフェノン（光重合開始剤）４質量部を添加して混合することにより、実施例１〜６及び比較例１の感光性樹脂組成物を得た。
【００６３】
＜感光性樹脂組成物による硬化塗膜の形成＞
上記で製造した実施例１〜６及び比較例１の感光性樹脂組成物を、５ｃｍ角ガラス基板（無アルカリガラス基板）上に、最終の硬化塗膜の厚さが２．５μｍとなるようにスピンコートした後、９０℃で３分間加熱することで溶剤を揮発させた。次に、塗膜の全面を露光（露光量５０ｍＪ／ｃｍ２）して光硬化させた後、さらに２３０℃で３０分間ベーキングすることによって硬化塗膜を得た。
【００６４】
＜硬化塗膜の評価＞
上記で得られた硬化塗膜について、耐熱分解性、耐熱黄変性、アルカリ現像性及び感度を評価した。
（１）耐熱分解性
ガラス基板上に形成した硬化塗膜を切り出したサンプルについて、熱重量分析（ＴＧＡ）を行うことによって評価した。この分析では、このサンプルと、サンプルを２２０℃まで加熱して２時間保持したサンプルとの間の重量減少率を求めた。この評価の基準は以下の通りである。
◎：１．０％未満
○：１．０％以上２．０％未満
×：２．０％以上
【００６５】
（２）耐熱黄変性
ガラス基板上に形成した硬化塗膜を２３０℃の乾燥機（空気雰囲気）中に１時間放置して加熱処理し、加熱処理前後の硬化塗膜の着色を日本電色工業株式会社製の色差計ＳＥ２０００にて比較して評価した。この評価の基準は以下の通りである。
◎：ΔＥ＊ａｂが０．２未満
○：ΔＥ＊ａｂが０．２以上０．３未満
×：ΔＥ＊ａｂが０．３以上
【００６６】
（３）アルカリ現像性
塗膜の露光時に１００μｍの距離に所定のパターンのフォトマスクを配置し、このフォトマスクを介して露光し、露光部分を光硬化させた。
次に、０．１質量％の炭酸ナトリウムを含む水溶液を、温度２３℃及び圧力０．３ＭＰａでスプレーすることにより、未露光部分を溶解して現像した後、アルカリ現像後のパターンを、株式会社日立ハイテクノロジーズ製の電子顕微鏡Ｓ−３４００を用いて観察することによって評価した。この評価の基準は以下の通りである。
○：残渣なし
×：残渣あり
【００６７】
（４）感度
感度は、スプレーを用いたアルカリ現像を３０秒間行い、アルカリ現像前後におけるパターン厚さの減少量を測定した。このパターン厚さは、減少量が少ないほど感度が良好であると言えるため、この評価の基準は以下の通りとした。
○：０．２０μｍ未満
×：０．２０μｍ以上
【００６８】
上記の各評価の結果を表２に示す。
【００６９】
【表２】
2018173474.tif 000007
【００７０】
表２に示されているように、試料Ｎｏ．１〜６の共重合体を用いた実施例１〜６の感光性樹脂組成物は、耐熱分解性、耐熱黄変性、アルカリ現像性及び感度の全てが良好であった。これに対して試料Ｎｏ．７の共重合体を用いた比較例１の感光性樹脂組成物は、耐熱分解性及び耐熱黄変性が十分でなかった。
【００７１】
以上の結果からわかるように、本発明によれば、感度又は現像性が良好であると共に、耐熱分解性及び耐熱黄変性に優れたパターンを形成し得る感光性樹脂組成物を提供することができる。また、本発明によれば、上記のような特性を有する感光性樹脂組成物を与える共重合体の製造方法を提供することができる。